МОРОЗОСТОЙКАЯ ДОБАВКА ДЛЯ БЫСТРОГО СХВАТЫВАНИЯ

1. По сути не содержащая воду композиция пасты алюминатного цемента содержит смесь глубокого эвтектического растворителя, полученную из полярного органического несущего компонента в сочетании с безводным катионсодержащим компонентом, и также содержит алюминатный цемент, при этом по сути не содержащая воду композиция пасты алюминатного цемента при ее затворении водой или водосодержащей жидкостью с образованием композиции гидравлического схватывания приводит к быстрому высыханию и устойчивости к немедленному воздействию дождя при пониженных вплоть до 5°C температурах.
2. По сути не содержащая воду композиция пасты алюминатного цемента по п. 1, отличающаяся тем, что полярный органический несущий компонент смеси глубокого эвтектического растворителя представляет собой полярную протонную органическую жидкость, выбранную из доноров водорода.
3
18
3. По сути не содержащая воду композиция пасты алюминатного цемента по п. 1, отличающаяся тем, что полярный органический несущий компонент смеси глубокого эвтектического растворителя выбран из глицерина, пропоксилированного глицерина, этиленгликоля, C-C-алкандиолов, мочевины, ацетамида, 1-метилмочевины, 1,3-диметилмочевины, тиомочевины, бензамида, карбоновых кислот, полиолов или углеводов, олигомеров или полимеров диола, олигомеров или полимеров полиола, олигомеров или полимеров органической кислоты, олигомеров или полимеров углевода, олигоуретанов, полипептидов, или двух или нескольких из указанного.
4. По сути не содержащая воду композиция пасты алюминатного цемента по п. 1, отличающаяся тем, что количество полярного органического несущего компонента в смеси глубокого эвтектического растворителя находится в диапазоне от 40 до 99 мол.%, при этом оставшаяся часть содержит безводный катионсодержащий компонент.
5. По сути не содержащая воду композиция пасты алюминатного цемента по п. 1, отличающаяся тем, что безводный катионсодержащий компонент выбран из нетоксичных веществ, содержащих четвертичный аммоний; солей аммония, органических солей аммония простых солей; солей цианамида; катионов металлов в сочетании с нелетучими аминами; ониевых солей; катионов металлов в сочетании с органическими нитридами; катионов металлов в сочетании с органическими сульфонатами, катионов металлов в сочетании с соединениями, содержащими органическую сульфонильную группу, или двух или нескольких из указанного.
3
2
2
6. По сути не содержащая воду композиция пасты алюминатного цемента по п. 1, отличающаяся тем, что безводный катионсодержащий компонент выбран из холина хлорида (ChCl), (гидроксиэтил)триметиламмония хлорида, аммония хлорида, 1-н-бутил-3-метилимидазолиевых солей, карбонатов металлов, карбонатов металлоидов, галидов металлов, галидов металлоидов, нитратов металлов, нитритов металлов, сульфатов металлов, фосфатов металлов, карбодиимидов металлов, солей цианамида, цитратов металлов, ацетатов металлов, нелетучих аминов, галидов бензилтрифенилфосфония, катионов металлов в сочетании с (CFCO)N, катионов металлов в сочетании с трифторметансульфонатом, катионов металлов в сочетании с бис(трифторметансульфонил)имидом, катионов металлов в сочетании с трис(трифторметансульфонил)метилом или двух или нескольких из любого указанного.
2
3
2
3
2
3
7. По сути не содержащая воду композиция пасты алюминатного цемента по п. 1, отличающаяся тем, что смесь глубокого эвтектического растворителя содержит KCO и глицерин в молярном соотношении от 1:1 до 1:6, KCO и этиленгликоль в молярном соотношении от 1:3 до 1:8, или KCO и пропоксилированный глицерин в молярном соотношении от 1:14 до 1:30.
8. По сути не содержащая воду композиция пасты алюминатного цемента по п. 1, отличающаяся тем, что количество смеси глубокого эвтектического растворителя находится в диапазоне от 20 до 95 мас.% в расчете на общую массу композиции.
9. Алюминатная композиция гидравлического схватывания, содержащая по сути не содержащую воды композицию пасты алюминатного цемента по п. 1 в сочетании с водосодержащей композицией лакокрасочного покрытия.